ПЕНОМАТЕРИАЛ НА ОСНОВЕ СОПОЛИМЕРА СТИРОЛА-АКРИЛОНИТРИЛА С ПОЛОЖИТЕЛЬНОЙ АСИММЕТРИЕЙ РАСПРЕДЕЛЕНИЯ

1. Полимерный пеноматериал, включающий композицию на основе термопластичных полимеров, имеющий поры, установленные в таковом, где 75 или более процентов по массе всех негалогенированных полимеров в полимерном пеноматериале составляют композицию сополимеров стирола-акрилонитрила, имеющую распределение содержания полимеризованного акрилонитрила с положительной асимметрией, положительную разность, выраженную в процентах, между средним и медианным распределением содержания сополимеризованного AN, и среднее содержание сополимеризованного AN 20 массовых процентов или менее.
2. Полимерный пеноматериал по п.1, где композиция сополимеров стирола-акрилонитрила содержит 0,5 мас.% или менее, исходя из общей массы композиции сополимеров стирола-акрилонитрила, сополимеров стирола-акрилонитрила, имеющих содержание сополимеризованного акрилонитрила более чем 30 мас.%.
3. Полимерный материал по п.1, где композиция сополимеров стирола-акрилонитрила составляет 95% по массе или более всех негалогенированных полимеров в композиции на основе термопластичных полимеров.
3
4. Полимерный пеноматериал по п.1, дополнительно характеризующийся наличием менее чем 30%-ого содержания открытых пор и плотности 64 кг/м или менее.
5. Способ получения полимерного пеноматериала, включающий следующие стадии:
а. обеспечение вспениваемой полимерной композиции при температуре смешения и давлении смешения, где вспениваемая полимерная композиция содержит композицию на основе термопластичных полимеров и порообразующее средство, которое содержит воду; и
b. подвергание вспениваемой полимерной композиции давлению, более низкому, чем давление смешения, и обеспечение ей условий для расширения с превращением в полимерный пеноматериал; где 75% или более по массе всех негалогенированных полимеров во вспениваемой полимерной композиции составляют композицию сополимеров стирола-акрилонитрила, имеющую распределение содержания полимеризованного акрилонитрила с положительной асимметрией в распределении содержания AN, положительную разность, выраженную в процентах, между средним и медианным распределением содержания сополимеризованного AN, и среднее содержание сополимеризованного AN 20 массовых процентов или менее.
6. Способ по п.5, где композиция сополимеров стирола-акрилонитрила содержит 0,5 мас.% или менее, исходя из общей массы композиции сополимеров стирола-акрилонитрила, сополимеров стирола-акрилонитрила, имеющих содержание сополимеризованного акрилонитрила более чем 30 мас.%.
7. Способ по п.5, где способ представляет собой способ получения пеноматериала экструдированием, и стадия (b) включает выдавливание вспениваемой полимерной композиции через экструзионную щелевую головку в зону с более низким давлением, чем давление смешения, и, где экструзионная щелевая головка имеет температуру щеки экструзионной щелевой головки, которая составляет 100°С или более.
8. Способ по п.7, где температура щеки экструзионной щелевой головки составляет 110°С или более.
9. Способ по п.5, где композиция сополимеров стирола-акрилонитрила насчитывает 95% по массе или более всех негалогенированных полимеров в полимерном пеноматериале.
3
10. Способ по п.5, где полимерный пеноматериал дополнительно характеризуется наличием менее чем 30%-ого содержания открытых пор и плотности 64 кг/м или менее.